МАССА ДЛЯ ПОЛУЧЕНИЯ ЭМАЛЕВОГО ПОКРЫТИЯ
MIXTURE FOR MAKING ENAMEL COATING

Изобретение относится к составам масс для получения эмалевого покрытия на изделиях из чугуна.
Известна масса для получения эмалевого покрытия, состава, мас %: фритта 75,0-96,0; муллит 2,0-15,0; глина 1,0-2,0 [1].
Задачей изобретения является повышение термостойкости эмалевого покрытия.
Технический результат достигается тем, что масса для получения эмалевого покрытия, содержащая фритту, глину и муллит, дополнительно содержит костяную золу при следующем соотношении компонентов, мас.%: фритта 79,0-81,0; муллит 11,0-13,0; глина 2,5-3,5; костяная зола 4,5-5,5.
В таблице приведены составы массы для получения эмалевого покрытия.
Таблица
Состав
Компоненты, мас.%:
-
Фритта
Муллит
Глина
Костяная зола
1
81,0
11,0
3,5
4,5
2
80,0
12,0
3,0
5,0
3
79,0
13,0
2,5
5,5
Эмалевое покрытие готовят следующим образом.
2
2
3
2
3
2
2
3
Компоненты дозируют в требуемых количествах. Используют фритту, например, имеющую следующий состав, мас.%: SiO 53,0; AlO 4,0; BO 28,0; СаО 1,0; MgO 4,0; ZnO 6,0; MnO 1,0; CrO 3,0. Фритту, муллит, костяную золу и глину, например Веселовскую, размалывают до полного прохождения через сетку 0056. После помола компоненты смешивают. Из полученной массы готовят суспензию с влажностью 45-60%. Суспензию наносят на предварительно обезжиренную и загрунтованную поверхность чугунных изделий и закрепляют оплавлением при температуре 800-900°C. Термостойкость эмалевого покрытия составит 8-12 теплосмен (при 450°C нагрева) для любого состава, приведенного в таблицах.
Источники информации
1. JP 9169543, C03C 3/072, 1997.